(57)【要約】  本発明は、式（Ｉ）：2019511611.tif 000018の繰り返し単位を少なくとも６０モル％含む（コ）ポリアミドに関する。本発明は、そのような（コ）ポリアミドを含有するポリマー組成物、該組成物を含む物品、並びに、例えばオイル及びガス抽出プロセスなどの水分に曝された際に十分な膨潤又は変形を必要とする高温用途（例えば破砕ボール）における、又は三次元（３Ｄ）部品を印刷するために使用される支持材料としての、前記物品の使用方法にも関する。【選択図】なし
2019511611.tif 000002
【特許請求の範囲】
【請求項１】
式（Ｉ）：
2019511611.tif 000016
の繰り返し単位を少なくとも６０モル％含む（コ）ポリアミド。
【請求項２】
前記（コ）ポリアミドが：
−  式（ＩＩ）
2019511611.tif 000017
の１，４−シクロヘキサンジカルボン酸、
−  式（ＩＩＩ）：
Ｈ２Ｎ−（ＣＨ２）２−Ｏ−（ＣＨ２）２−Ｏ−（ＣＨ２）２−ＮＨ２  （ＩＩＩ）
のジアミンを含む混合物の縮合生成物である、請求項１に記載の（コ）ポリアミド。
【請求項３】
前記（コ）ポリアミドが：
−  アジピン酸、セバシン酸、イソフタル酸、テレフタル酸、５−ヒドロキシイソフタル酸、及び５−スルホフタル酸からなる群から選択される１種の二酸（ＤＡ）；
を更に含む混合物の縮合生成物である、請求項２に記載のポリアミド。
【請求項４】
前記（コ）ポリアミドが：
−  １，４−ジアミノブタン、１，５−ジアミノペンタン、１，６−ジアミノヘキサン、１，１０−ジアミンデカン、Ｈ２Ｎ−（ＣＨ２）３−Ｏ−（ＣＨ２）２−Ｏ（ＣＨ２）３−ＮＨ２、及びｍ−キシリレンジアミンからなる群から選択される１種のジアミン（ＮＮ）；
を更に含む混合物の縮合生成物である、請求項２又は３に記載のポリアミド。
【請求項５】
前記ジアミン（ＮＮ）が、式（ＩＶ）：
Ｈ２Ｎ−（ＣＨ２）３−Ｏ−（ＣＨ２）２−Ｏ−（ＣＨ２）３−ＮＨ２  （ＩＶ）
のものである、請求項４に記載のコポリアミド。
【請求項６】
ｎ二酸／ｎジアミンのモル比が０．８〜１．２の範囲である、請求項１〜５のいずれか１項に記載の（コ）ポリアミド。
【請求項７】
前記（コ）ポリアミドが、ＡＳＴＭ  Ｄ３４１８に従って決定される少なくとも２６０℃の融点を有する、請求項１〜６のいずれか１項に記載の（コ）ポリアミド。
【請求項８】
前記（コ）ポリアミドの、２３℃の水の中への浸漬による飽和での吸水率が少なくとも２重量％である、請求項１〜７のいずれか１項に記載の（コ）ポリアミド。
【請求項９】
前記（コ）ポリアミドが、大気圧下にて、１１０℃で、５ｇ／Ｌの濃度で、少なくとも５０重量％の水への溶解率を有する、請求項１〜８のいずれか１項に記載の（コ）ポリアミド。
【請求項１０】
ＧＰＣによって決定される前記（コ）ポリアミドの数平均分子量ＭＮが１０００〜４００００ｇ／モルの範囲である、請求項１〜９のいずれか１項に記載の（コ）ポリアミド。
【請求項１１】
−  請求項１〜１０のいずれか１項に記載の少なくとも１種の（コ）ポリアミド；
−  補強剤、強化剤、可塑剤、着色剤、顔料、帯電防止剤、染料、潤滑剤、熱安定剤、光安定剤、難燃剤、造核剤、及び酸化防止剤からなる群から選択される少なくとも１種の成分；
を含有する、（コ）ポリアミド組成物。
【請求項１２】
請求項１〜１０のいずれか１項に記載の（コ）ポリアミドを含む物品。
【請求項１３】
支持材料の総重量に対して０．５重量％未満、好ましくは０．２重量％未満の含水率を有する乾燥状態で提供される、請求項１３に記載の物品。
【請求項１４】
３Ｄ部品を印刷するための支持材料としての、請求項１２又は１３に記載の物品の使用。
【請求項１５】
高分子繊維又は炭素繊維を被覆するための、請求項１２又は１３に記載の物品の使用。
【発明の詳細な説明】
【技術分野】
【０００１】
関連出願
本出願は、２０１６年４月１日出願の米国仮特許出願第６２／３１６，８３５号及び２０１６年１１月８日出願の米国仮特許出願第６２／４１９，０３５号に基づく優先権を主張し、これら出願それぞれの全内容は、あらゆる目的のために参照により本明細書に組み込まれる。
【０００２】
本出願は、式（Ｉ）：
2019511611.tif 000003
の繰り返し単位を少なくとも６０モル％含む（コ）ポリアミドに関する。本発明は、そのような（コ）ポリアミドを含有するポリマー組成物、当該組成物を含む物品、並びに、例えばオイル及びガス抽出プロセスなどの水分に曝された際に十分な膨潤又は変形を必要とする高温用途（例えば破砕ボール）における、又は三次元（３Ｄ）部品を印刷するために使用される支持材料としての、前記物品の使用方法にも関する。
【背景技術】
【０００３】
例えば３００℃超などの高い融点を有する（コ）ポリアミドは公知であり、文献に記載されている。この種類のポリアミドは特に、Ｓｏｌｖａｙ  Ｓｐｅｃｉａｌｔｙ  Ｐｏｌｙｍｅｒｓ  ＵＳＡから、商品名Ａｍｏｄｅｌ（登録商標）  ＰＰＡとして公知である。これらのポリアミドは低い吸水率も示し、これは特には高レベルの湿度であっても得られる強度及び剛性の安定性のため、多くの用途において有用な長所である。
【０００４】
しかしながら、下で記述するものなどのいくつかの用途においては、高い融点を示すと同時に、高湿環境に置かれた場合に膨潤又は変形する、更には水に浸漬された場合に溶解することができるなどの、吸水挙動も示す（コ）ポリアミドが必要とされている。出願人の功績により、驚くべきことにそのような有利な特性を示す（コ）ポリアミドを合成するための成分の組み合わせが特定された。より正確には、出願人は今回、そのような（コ）ポリアミドが、式Ｈ２Ｎ−ＣＨ２ＣＨ２−Ｏ−ＣＨ２ＣＨ２−Ｏ−ＣＨ２ＣＨ２−ＮＨ２のジアミンと１，４−シクロヘキサンジカルボン酸（１，４−ＣＨＤＡ）との縮合により得られることを見出した。
【０００５】
複数の先行技術文献は、脂肪族ジアミンと短鎖ジカルボン酸との縮合から得られるポリアミドに関する。
【０００６】
それらのうちの１つである米国特許第２，９３９，８６２号明細書（Ｅａｓｔｍａｎ  Ｋｏｄａｋ）は、大部分を占める式ＮＨ２−Ｒ−Ｏ−Ｒ’−Ｏ−Ｒ−ＮＨ２（Ｒは３〜６個の炭素原子を含むポリメチレンラジカルである）の二官能性エーテル型ジアミンと、少量の改良ジアミンとを含有する混合物１モルの割合を、１モルの割合のトランス−１，４−シクロヘキサンジカルボン酸（１，４−ＣＨＤＡ）と縮合することにより得ることができる、融点を有する高分子直鎖繊維形成用コポリアミドに関する。
【０００７】
米国特許第４，３７４，７４１号明細書（Ｃｉｎｃｉｎｎａｔｉ  Ｍｉｌａｃｒｏｎ  Ｉｎｃ）は、次式のポリオキシアルキレンジアミンの水溶性ポリアミド誘導体に関する：
2019511611.tif 000004
（式中、
−  Ｒは、二価の脂肪族；芳香族；アリール脂肪族；アルキル芳香族；脂肪族環；酸素若しくは硫黄ヘテロ鎖原子を有するヘテロ脂肪族；１〜２個の酸素、硫黄、若しくは窒素ヘテロ環原子と５〜６個の環原子とを有するヘテロ環；又は二価のラジカル若しくは前記二価のラジカルのハロゲン化誘導体であり、
−  Ｒ’は、二価のポリオキシアルキレンホモポリマー又はコポリマーのラジカルであり、
−  ｎは２〜１０である）。
この文献の実施例３４は、１，４−ＣＨＤＡとプロピレンオキシド末端ジアミン（すなわちアミン基が式−Ｏ−ＣＨ２−ＣＨ（ＣＨ３）−ＮＨ２のものであるジアミンであり、アミン基は二級炭素原子に結合している）とのコポリアミドに関する。
【０００８】
米国特許第４，９４６，９３３号明細書（Ｔｅｘａｃｏ  Ｃｈｅｍｉｃａｌ  Ｃｏｍｐａｎｙ）は、３つの成分：（１）ポリオキシエチレンジアミン、（２）ポリマー中に存在する合計のモル数を基準として約５〜４０モル％の範囲で存在する３６個以上の炭素を有する二量体脂肪酸、及び（３）短鎖ジカルボン酸；の重縮合により合成される熱可塑性接着剤に関する。好ましいポリオキシエチレンジアミンは、式Ｈ２Ｎ−（ＣＨ２ＣＨ２Ｏ）ｎ−ＣＨ２ＣＨ２−ＮＨ２（ｎ＝２又は３）のものである。短鎖ジカルボン酸は、一般式：ＨＯＯＣ−Ｒ’−ＣＯＯＨ（式中、Ｒ’は、３〜約１５個の炭素原子を有する脂肪族、脂環式、及び芳香族の炭化水素ラジカルである）を有する。実施例の全てにおいてアジピン酸が使用されている。
【０００９】
米国特許出願公開第２００８／００７００２５号明細書は、エポキシ、イソシアネート、無水物、及びアクリレートからなる群から選択される少なくとも１つであり好ましくは２つ以上の官能基を有する化合物と、ポリアミン化合物との、活性液体存在下での反応生成物である架橋高分子マトリックス、並びに任意選択的な水を含有する、特定のヘアトリートメント／シャンプー組成物に関する。ポリアミンは、通常は、場合により他のジアミンと混合されている過剰のポリエーテルポリアミンと、ポリ酸とを反応させることによって得られるエーテル系ポリアミドポリアミン（「ＰＡＰＡ」）である。室温で固体であるＰＡＰＡの中でも、主要な二酸部分の１，４−シクロヘキサンジカルボン酸（１，４−ＣＨＤＡ）と、３種の特定のプロピレンオキシド末端ジアミンの群から選択される化学量論過剰のポリ（アルキレンオキシ）ポリアミン（すなわちアミン基が式−Ｏ−ＣＨ２−ＣＨ（ＣＨ３）−ＮＨ２のものであるジアミンであり、アミン基は二級炭素原子に結合している）との反応から得られるＰＡＰＡが挙げられている。
【００１０】
欧州特許出願公開第１８５７０９７Ａ１号明細書は、少なくとも１種以上のポリ（アルキレンオキシ）ジアミン（ＰＡＯＤＡ）と、１種以上の二酸とを含む反応混合物から形成されるエタノール可溶性若しくは分散性のポリエーテルアミドポリマーに関し、これは毛髪固定用組成物（例えばヘアスプレー配合物）などのパーソナルケア組成物における用途を有している。典型的なＰＡＯＤＡは全てプロピレンオキシド末端ジアミンである。すなわち、アミン基が式−Ｏ−ＣＨ２−ＣＨ（ＣＨ３）−ＮＨ２（アミン基は二級炭素原子に結合している）のものであるジアミンである。
【００１１】
上で列挙した文献のいずれにも、例えば、式Ｈ２Ｎ−ＣＨ２ＣＨ２−Ｏ−ＣＨ２ＣＨ２−Ｏ−ＣＨ２ＣＨ２−ＮＨ２のジアミンと１，４−シクロヘキサンジカルボン酸（１，４−ＣＨＤＡ）との縮合により得られる式（Ｉ）：
2019511611.tif 000005
の繰り返し単位を少なくとも６０モル％含む（コ）ポリアミドは記載されていない。出願人は、驚くべきことに、そのような（コ）ポリアミドが高い融点（すなわち２６０℃超）を示すだけでなく、吸水挙動、更には１１０℃未満の温度での水への溶解性も有することを見出した。そのような技術的特徴によって、これらは高温用途、又は水分に曝された際の十分な膨潤若しくは変形が必要とされる用途のみならず、高温耐性と水分に曝された際の十分な膨潤若しくは変形との両方が必要とされる用途（例えばオイル及びガスの抽出、３Ｄ印刷）においても使用が可能である。
【００１２】
発明の開示
本発明は、式（Ｉ）：
2019511611.tif 000006
の繰り返し単位（ＲＰＡ）を少なくとも６０モル％（ｍｏｌ％）含む（コ）ポリアミドに関する。
【００１３】
「（コ）ポリアミド」又は「ポリアミド」という表現は、本明細書においては、
−  式（Ｉ）の繰り返し単位（ＲＰＡ）を実質的に１００モル％含むホモポリアミド、及び
−  例えば少なくとも約６５モル％、少なくとも約７０モル％、少なくとも約７５モル％、少なくとも約８０モル％、少なくとも約８５モル％、少なくとも約９０モル％、少なくとも約９５モル％、又は少なくとも約９８モル％などの、少なくとも約６０モル％の式（Ｉ）の繰り返し単位（ＲＰＡ）を含むコポリアミド、
を指すために使用される。
【００１４】
本発明の（コ）ポリアミドは、例えば２０００ｇ／モル〜３５０００ｇ／モル、又は４０００〜３００００ｇ／モルなどの１０００ｇ／モル〜４００００ｇ／モルの範囲の数平均分子量ＭＮを有し得る。数重量平均分子量は、ポリスチレン標準物質を用いて、ＡＳＴＭ  Ｄ５２９６を使用してゲル浸透クロマトグラフィー（ＧＰＣ）によって決定することができる。
【００１５】
本発明のある実施形態によれば、（コ）ポリアミドは：
−  式（ＩＩ）
2019511611.tif 000007
の１，４−シクロヘキサンジカルボン酸、
−  式（ＩＩＩ）
Ｈ２Ｎ−（ＣＨ２）２−Ｏ−（ＣＨ２）２−Ｏ−（ＣＨ２）２−ＮＨ２  （ＩＩＩ）
のジアミン、
−  式（ＩＩ）の二酸とは異なる任意選択的な少なくとも１種の二酸［酸（ＤＡ）］（又はその誘導体）、及び
−  式（ＩＩＩ）のジアミンとは異なる任意選択的な少なくとも１種のジアミン［アミン（ＮＮ）］（又はその誘導体）、
を含む混合物の縮合生成物である。
この実施形態によれば、二酸［酸（ＤＡ）］は、少なくとも２個の酸部位−ＣＯＯＨを含む様々な脂肪族若しくは芳香族成分の中から選択することができ、またこれは特にはヘテロ原子（例えばＯ、Ｎ、又はＳ）を含んでいてもよい。この実施形態によれば、ジアミン［アミン（ＮＮ）］は、少なくとも２個のアミン部位−ＮＨ２を含む様々な脂肪族若しくは芳香族成分の中から選択することができ、またこれは特にはヘテロ原子（例えばＯ、Ｎ、又はＳ）を含んでいてもよい。
【００１６】
本発明の（コ）ポリアミドは、式（Ｉ）の繰り返し単位（ＲＰＡ）とは異なる少なくとも１種の繰り返し単位（ＲＰＡ＊）を約４０モル％未満含んでいてもよい。
【００１７】
本発明のある実施形態によれば、繰り返し単位（ＲＰＡ＊）は次のものからなる群から選択される：
2019511611.tif 000008
（式中、
−  各炭素原子上の各Ｒｉ、Ｒｊ、Ｒｋ、及びＲｌは、水素、ハロゲン、アルキル、アルケニル、エーテル、チオエーテル、エステル、アミド、イミド、アルカリ若しくはアルカリ土類金属スルホネート、アルキルスルホネート、アルカリ若しくはアルカリ土類金属ホスホネート、アルキルホスホネート、アミン、四級アンモニウム、及びこれらの任意の組み合わせから独立して選択され；
−  ｍは、０〜１０の整数であり；
−  ｎは、６〜１２の整数である）。
【００１８】
別の実施形態によれば、コポリアミドは：
−  式（ＩＩ）：
2019511611.tif 000009
の１，４−シクロヘキサンジカルボン酸と、
−  式（ＩＩＩ）：
Ｈ２Ｎ−（ＣＨ２）２−Ｏ−（ＣＨ２）２−Ｏ−（ＣＨ２）２−ＮＨ２  （ＩＩＩ）
のジアミンと、
−  脂肪族二酸（ＤＡａｌ）若しくはその誘導体（酸ハロゲン化物、特には酸塩化物、酸無水物、酸塩、酸アミド）、又は
−  芳香族ジアミン（ＮＮａｒ）若しくはその誘導体、のうちの少なくとも１種と、
を含む混合物の縮合生成物である。
【００１９】
この実施形態によれば、コポリアミドは、例えば１，４−ＣＨＤＡ（ＩＩ）と、式（ＩＩＩ）のジアミンと、少なくとも１種の脂肪族二酸（ＤＡａｌ）と、少なくとも１種の芳香族ジアミン（ＮＮａｒ）とを含む混合物の縮合生成物であってもよい。
【００２０】
別の実施形態によれば、コポリアミドは、
−  式（ＩＩ）：
2019511611.tif 000010
の１，４−シクロヘキサンジカルボン酸と、
−  式（ＩＩＩ）：
Ｈ２Ｎ−（ＣＨ２）２−Ｏ−（ＣＨ２）２−Ｏ−（ＣＨ２）２−ＮＨ２  （ＩＩＩ）
のジアミンと、
−  芳香族二酸（ＤＡａｒ）若しくはその誘導体、又は
−  脂肪族ジアミン（ＮＮａｌ）若しくはその誘導体、のうちの少なくとも１種と、
を含む混合物の縮合生成物である。
【００２１】
この実施形態によれば、コポリアミドは、例えば１，４−ＣＨＤＡ（ＩＩ）と、式（ＩＩＩ）のジアミンと、少なくとも１種の芳香族二酸（ＤＡａｒ）と、少なくとも１種の脂肪族ジアミン（ＮＮａｌ）とを含む混合物の縮合生成物であってもよい。
【００２２】
芳香族ジアミン（ＮＮａｒ）の非限定的な例は、特には、ｍ−フェニレンジアミン（ＭＰＤ）、ｐ−フェニレンジアミン（ＰＰＤ）、３，４’−ジアミノジフェニルエーテル（３，４’−ＯＤＡ）、４，４’−ジアミノジフェニルエーテル（４，４’−ＯＤＡ）ｐ−キシリレンジアミン（ＰＸＤＡ）及びｍ−キシリレンジアミン（ＭＸＤＡ）である。
【００２３】
脂肪族二酸（ＤＡａｌ）の非限定的な例は、特には、シュウ酸（ＨＯＯＣ−ＣＯＯＨ）、マロン酸（ＨＯＯＣ−ＣＨ２−ＣＯＯＨ）、コハク酸［ＨＯＯＣ−（ＣＨ２）２−ＣＯＯＨ］、グルタル酸［ＨＯＯＣ−（ＣＨ２）３−ＣＯＯＨ］、２，２−ジメチル−グルタル酸［ＨＯＯＣ−Ｃ（ＣＨ３）２−（ＣＨ２）２−ＣＯＯＨ］、アジピン酸［ＨＯＯＣ−（ＣＨ２）４−ＣＯＯＨ］、２，４，４−トリメチル−アジピン酸［ＨＯＯＣ−ＣＨ（ＣＨ３）−ＣＨ２−Ｃ（ＣＨ３）２−ＣＨ２−ＣＯＯＨ］、ピメリン酸［ＨＯＯＣ−（ＣＨ２）５−ＣＯＯＨ］、スベリン酸［ＨＯＯＣ−（ＣＨ２）６−ＣＯＯＨ］、アゼライン酸［ＨＯＯＣ−（ＣＨ２）７−ＣＯＯＨ］、セバシン酸［ＨＯＯＣ−（ＣＨ２）８−ＣＯＯＨ］、ウンデカン二酸［ＨＯＯＣ−（ＣＨ２）９−ＣＯＯＨ］、ドデカン二酸［ＨＯＯＣ−（ＣＨ２）１０−ＣＯＯＨ］、及びテトラデカン二酸［ＨＯＯＣ−（ＣＨ２）１１−ＣＯＯＨ］である。
【００２４】
脂肪族ジアミン（ＮＮａｌ）の非限定的な例は、特には１，２−ジアミノエタン、１，２−ジアミノプロパン、プロピレン−１，３−ジアミン、１，３−ジアミノブタン、１，４−ジアミノブタン（プトレシン）、１，５−ジアミノペンタン（カダベリン）、２−メチル−１，５−ジアミノペンタン、ヘキサメチレンジアミン、３−メチルヘキサメチレンジアミン、２，５  ジメチルヘキサメチレンジアミン、２，２，４−トリメチル−ヘキサメチレンジアミン、２，４，４−トリメチル−ヘキサメチレンジアミン、１，７−ジアミノへプタン、１，８−ジアミノオクタン、２，２，７，７−テトラメチルオクタメチレンジアミン、１，９−ジアミノノナン、５−メチル−１，９−ジアミノノナン、１，１０−ジアミノデカン、１，１１−ジアミノウンデカン、１，１２  ジアミノドデカン、及びＮ，Ｎ−ビス（３−アミノプロピル）メチルアミンである。
【００２５】
脂肪族ジアミン（ＮＮａｌ）は、ポリエーテルジアミンの群の中で選択することもできる。ポリエーテルジアミンは、エトキシレート化（ＥＯ）主鎖及び／又はプロポキシレート化（ＰＯ）主鎖を主体としていてもよく、これらはエチレンオキシド末端、プロピレンオキシド末端、又はブチレンオキシド末端のジアミンであってもよい。そのようなポリエーテルジアミンは、例えばＪｅｆｆａｍｉｎｅ（登録商標）及びＥｌａｓｔａｍｉｎｅ（登録商標）（Ｈｕｎｓｔｍａｎ）という商品名で販売されている。そのようなポリエーテルジアミンの具体例は、式（ＩＶ）：
Ｈ２Ｎ−（ＣＨ２）３−Ｏ−（ＣＨ２）２−Ｏ−（ＣＨ２）３−ＮＨ２  （ＩＶ）
のジアミンである。
【００２６】
芳香族二酸（ＤＡａｒ）の非限定的な例は、特には、イソフタル酸（ＩＰＡ）及びテレフタル酸（ＴＰＡ）などのフタル酸、ナフタレンジカルボン酸（例えばナフタレン−２，６−ジカルボン酸）、２，５−ピリジンジカルボン酸、２，４−ピリジンジカルボン酸、３，５−ピリジンジカルボン酸、２，２−ビス（４−カルボキシフェニル）プロパン、ビス（４−カルボキシフェニル）メタン、２，２−ビス（４−カルボキシフェニル）ヘキサフルオロプロパン、２，２−ビス（４−カルボキシフェニル）ケトン、４，４’−ビス（４−カルボキシフェニル）スルホン、２，２−ビス（３−カルボキシフェニル）プロパン、ビス（３−カルボキシフェニル）メタン、２，２−ビス（３−カルボキシフェニル）ヘキサフルオロプロパン、２，２−ビス（３−カルボキシフェニル）ケトン、ビス（３−カルボキシフェノキシ）ベンゼンである。
【００２７】
本発明のある実施形態によれば、（コ）ポリアミドは：
−式（ＩＩ）：
2019511611.tif 000011
の１，４−シクロヘキサンジカルボン酸と、
−式（ＩＩＩ）：
Ｈ２Ｎ−（ＣＨ２）２−Ｏ−（ＣＨ２）２−Ｏ−（ＣＨ２）２−ＮＨ２  （ＩＩＩ）
のジアミンと、
−  １，４−ジアミノブタン、１，５−ジアミノペンタン、１，６−ジアミノヘキサン、１，１０−ジアミンデカン、Ｈ２Ｎ−（ＣＨ２）３−Ｏ−（ＣＨ２）２−Ｏ（ＣＨ２）３−ＮＨ２、及びｍ−キシリレンジアミンからなる群から選択されるジアミン（ＮＮ）、又は
−  アジピン酸、セバシン酸、イソフタル酸、テレフタル酸、５−ヒドロキシイソフタル酸、及び５−スルホフタル酸からなる群から選択される二酸（ＤＡ）、
のうちの少なくとも１種と、
を含む混合物の縮合生成物である。
【００２８】
この実施形態によれば、コポリアミドは、例えば、１，４−ＣＨＤＡ（ＩＩ）と、式（ＩＩＩ）のジアミンと、アジピン酸、セバシン酸、イソフタル酸、テレフタル酸、５−ヒドロキシイソフタル酸、及び５−スルホフタル酸からなる群から選択される少なくとも１種の二酸（ＤＡ）と、１，４−ジアミノブタン、１，５−ジアミノペンタン、１，６−ジアミノヘキサン、１，１０−ジアミンデカン、Ｈ２Ｎ−（ＣＨ２）３−Ｏ−（ＣＨ２）２−Ｏ（ＣＨ２）３−ＮＨ２、及びｍ−キシリレンジアミンからなる群から選択される少なくとも１種のジアミン（ＮＮ）とを含む混合物の縮合生成物であってもよい。
【００２９】
ある実施形態によれば、モル比ｎ二酸／ｎジアミンは０．８〜１．２の範囲である。本発明との関係において、用語「ｎ二酸」は、例えば縮合プロセスの中に含まれる二酸種の総モル数を意味する。同様に、用語「ｎジアミン」は、例えば縮合プロセスの中に含まれるジアミン種の総モル数を意味する。例として、縮合プロセスが式（ＩＩ）の１，４−ＣＨＤＡに加えて１つの追加的な二酸種を含む場合、ｎ二酸＝ｎ１，４−ＣＨＤＡ＋ｎＤＡである。本発明によれば、モル比ｎ二酸／ｎジアミンは、０．８〜１．２、０．９〜１．１、０．９５〜１．０５、又は０．９８〜１．０２の範囲であってもよい。
【００３０】
ある実施形態によれば、本発明の（コ）ポリアミドは、ＡＳＴＭ  Ｄ３４１８に従って決定される少なくとも約２６０℃の融点を有する。この実施形態によれば、本発明の（コ）ポリアミドは、例えば少なくとも約２７０℃、少なくとも約２８０℃、又は少なくとも約２９０℃の融点を有していてもよい。
【００３１】
ある実施形態によれば、本発明の（コ）ポリアミドは、少なくとも２重量％の、２３℃の水の中への浸漬による飽和での吸水率を有する。この実施形態によれば、本発明の（コ）ポリアミドは、例えば２３℃の水の中への浸漬による飽和での吸水率が少なくとも３重量％、少なくとも４重量％、少なくとも５重量％、又は少なくとも１０重量％であってもよい。２３℃での吸水率は、例えばＩＳＯ５２７に従って成形したその乾燥状態（０．２重量％未満の含水率）の試験片を準備し、これを一定重量になるまで２３℃の脱イオン水の中に浸漬することによって決定することができる。吸水率は次式に従って計算される：
2019511611.tif 000012
（式中、Ｗ前は元の乾燥状態の成形された試験片の重量であり、Ｗ後は吸水後の成形された試験片の重量である）。
【００３２】
ある実施形態によれば、本発明の（コ）ポリアミドは、大気圧下にて、１１０℃で、５ｇ／Ｌの濃度で、少なくとも５０重量％、少なくとも６０重量％、少なくとも７０重量％、少なくとも８０重量％、少なくとも９０重量％、又は１００重量％の水への溶解率を有する。この実施形態によれば、本発明の（コ）ポリアミドは、例えば大気圧下にて、９０℃で、５ｇ／Ｌの濃度で、少なくとも５０重量％、少なくとも６０重量％、少なくとも７０重量％、少なくとも８０重量％、少なくとも９０重量％、若しくは１００重量％の水への溶解率、又は、大気圧下にて、７０℃で、５ｇ／Ｌの濃度で、少なくとも５０重量％、少なくとも６０重量％、少なくとも７０重量％、少なくとも８０重量％、少なくとも９０重量％、若しくは１００重量％の水への溶解率を有していてもよい。
【００３３】
上述した縮合混合物に、１種以上のエンドキャッピング剤が使用及び添加されてもよい。キャッピング剤は、例えば１つのカルボキシル官能基のみを含む酸と、１つのアミン官能基のみを含むアミンからなる群から選択することができる。エンドキャッピング剤の例は、酢酸、プロピオン酸、安息香酸、ベンジルアミン、１−アミノヘキサン、及び１−アミノドデカンである。
【００３４】
本発明のある実施形態によれば、（コ）ポリアミドは、３６個以上の炭素原子を有する二酸を含まないあるいは、（コ）ポリアミドを合成するために使用した総モル数を基準として５モル％、４モル％、又は３モル％を超えない量でそのような二酸を含む。
【００３５】
本発明の（コ）ポリアミドは、例えば溶液の中での熱的重縮合による任意の従来の方法によって合成することができる。
【００３６】
ポリアミド組成物
ポリアミド組成物（Ｃ）は、上述した本発明の（コ）ポリアミドを含有する。
【００３７】
（コ）ポリアミドは、組成物（Ｃ）の中に、ポリマー組成物（Ｃ）の総重量を基準として３０重量％超、３５重量％超、４０重量％超、又は４５重量％超の合計量で存在していてもよい。（コ）ポリアミドは、組成物（Ｃ）の中に、ポリマー組成物（Ｃ）の総重量を基準として９０重量％未満、８０重量％未満、７０重量％未満、又は６０重量％未満の合計量で存在していてもよい。
【００３８】
（コ）ポリアミドは、例えば組成物（Ｃ）の中に、ポリアミド組成物（Ｃ）の総重量を基準として３５〜６０重量％、例えば４０〜５５重量％の範囲の量で存在していてもよい。
【００３９】
組成物（Ｃ）は、補強剤、強化剤、可塑剤、着色剤、顔料、帯電防止剤、染料、潤滑剤、熱安定剤、光安定剤、難燃剤、造核剤、及び酸化防止剤からなる群から選択される１種の成分も含有していてもよい。
【００４０】
幅広い選択肢の補強剤（補強繊維又はフィラーとも呼ばれる）を、本発明の組成物に添加することができる。これらは、繊維及び粒子状の補強剤から選択することができる。繊維状補強フィラーは、平均長さが幅と厚さの両方よりもかなり大きい、長さ、幅及び厚さを有する材料であると本明細書ではみなされる。一般に、そのような材料では、長さと最大の幅及び厚さとの間の平均比として定義されるアスペクト比が、少なくとも５、少なくとも１０、少なくとも２０、又は少なくとも５０である。
【００４１】
補強フィラーは、鉱物フィラー（タルク、マイカ、カオリン、炭酸カルシウム、ケイ酸カルシウム、炭酸マグネシウム等）、ガラス繊維、炭素繊維、合成ポリマー繊維、アラミド繊維、アルミニウム繊維、チタン繊維、マグネシウム繊維、炭化ホウ素繊維、ロックウール繊維、スチール繊維、及びウォラストナイトから選択されてもよい。
【００４２】
繊維状フィラーの中でもガラス繊維が好ましく、これらには、Ａｄｄｉｔｉｖｅｓ  ｆｏｒ  Ｐｌａｓｔｉｃｓ  Ｈａｎｄｂｏｏｋ，２ｎｄ  ｅｄｉｔｉｏｎ，Ｊｏｈｎ  Ｍｕｒｐｈｙの５．２．３章、４３〜４８頁に記載されているチョップドストランドＡ−、Ｅ−、Ｃ−、Ｄ−、Ｓ−、及びＲ−ガラス繊維が含まれる。好ましくは、フィラーは繊維状フィラーから選択される。高温用途に耐えることができる補強繊維がより好ましい。
【００４３】
補強剤は、ポリマー組成物（Ｃ）の総重量を基準として、１５重量％超、２０重量％超、２５重量％超、又は３０重量％超の合計量で組成物（Ｃ）の中に存在していてもよい。補強剤は、ポリマー組成物（Ｃ）の総重量を基準として、６５重量％未満、６０重量％未満、５５重量％未満、又は５０重量％未満の合計量で組成物（Ｃ）の中に存在していてもよい。
【００４４】
補強フィラーは、例えばポリアミド組成物（Ｃ）の総重量を基準として、２０〜６０重量％、例えば３０〜５０重量％の範囲の量で組成物（Ｃ）の中に存在していてもよい。
【００４５】
本発明の組成物（Ｃ）は、強化剤も含有していてもよい。強化剤は、一般的には、低いガラス転移温度（Ｔｇ）のポリマーであり、例えば室温未満、０℃未満、更には−２５℃未満のＴｇを有する。その低いＴｇの結果として、強化剤は典型的には室温でエラストマー性である。強化剤は官能基化されたポリマー主鎖であってもよい。
【００４６】
強化剤のポリマー主鎖は、ポリエチレン及びそれらのコポリマー、例えばエチレン−ブテン；エチレン−オクテン；ポリプロピレン及びそれらのコポリマー；ポリブテン；ポリイソプレン；エチレン−プロピレン−ゴム（ＥＰＲ）；エチレン−プロピレン−ジエンモノマーゴム（ＥＰＤＭ）；エチレン−アクリレートゴム；ブタジエン−アクリロニトリルゴム、エチレン−アクリル酸（ＥＡＡ）、エチレン−ビニルアセテート（ＥＶＡ）；アクリロニトリル−ブタジエン−スチレンゴム（ＡＢＳ）、ブロックコポリマースチレンエチレンブタジエンスチレン（ＳＥＢＳ）；ブロックコポリマースチレンブタジエンスチレン（ＳＢＳ）；メタクリレート−ブタジエン−スチレン（ＭＢＳ）タイプのコア−シェルエラストマー、又は上述のものの１種以上の混合物；を含むエラストマー主鎖から選択することができる。
【００４７】
強化剤が官能基化されている場合、主鎖の官能基化は、官能基化を含むモノマーの共重合、又は追加的な成分を用いたポリマー主鎖のグラフト化により行うことができる。
【００４８】
官能基化された強化剤の具体的な例は、特には、エチレンとアクリル酸エステルとグリシジルメタクリレートとのターポリマー、エチレンとブチルエステルアクリレートとのコポリマー；エチレンとブチルエステルアクリレートとグリシジルメタクリレートとのコポリマー；エチレン−無水マレイン酸コポリマー；無水マレイン酸でグラフトされたＥＰＲ；無水マレイン酸でグラフトされたスチレン−マレイミドコポリマー；無水マレイン酸でグラフトされたＳＥＢＳコポリマー；無水マレイン酸でグラフトされたスチレン−アクリロニトリルコポリマー；無水マレイン酸でグラフトされたＡＢＳコポリマーである。
【００４９】
強化剤は、組成物（Ｃ）の総重量を基準として、１重量％超、２重量％超、又は３重量％超の合計量で組成物（Ｃ）の中に存在していてもよい。強化剤は、ポリマー組成物（Ｃ）の総重量を基準として、３０重量％未満、２０重量％未満、１５重量％未満、又は１０重量％未満の合計量で組成物（Ｃ）の中に存在していてもよい。
【００５０】
組成物（Ｃ）は、可塑剤、着色剤、顔料（例えばカーボンブラックやニグロシンなどの黒色顔料）、帯電防止剤、染料、潤滑剤（例えば直鎖低密度ポリエチレン、ステアリン酸カルシウム若しくはマグネシウム、又はモンタン酸ナトリウム）、熱安定剤、光安定剤、難燃剤、造核剤、及び酸化防止剤などの、当該技術分野で一般的に使用されている他の従来の添加剤も含有していてもよい。
【００５１】
組成物（Ｃ）は、本発明の（コ）ポリアミドとは異なる１種以上の他のポリマー、好ましくは（コ）ポリアミドも含有していてもよい。特には、脂肪族ポリアミド、半芳香族ポリアミド、及び、より一般的には、芳香族若しくは脂肪族飽和二酸と脂肪族飽和若しくは芳香族一級ジアミン、ラクタム、アミノ酸又はこれらの異なるモノマーの混合物との、重縮合によって得られるポリアミドなどの、半結晶性若しくはアモルファスのポリアミドを挙げることができる。
【００５２】
組成物（Ｃ）の合成
本発明は、更に、（コ）ポリアミドと特定の成分（例えばフィラー、強化剤、安定化剤、及び任意の他の任意選択的な添加剤）とを溶融混合することを含む、上で詳述した組成物（Ｃ）の製造方法にも関する。
【００５３】
本発明に関してのポリマー成分及び非ポリマー成分を混合するために、任意の溶融混合方法を用いてもよい。例えば、一軸スクリュー押出機若しくは二軸スクリュー押出機、撹拌機、一軸スクリュー若しくは二軸スクリューニーダー、又はバンバリーミキサーなどの溶融ミキサーにポリマー成分及び非ポリマー成分を供給してもよく、添加工程は、全ての成分の同時の添加であってもバッチ式での段階的な添加であってもよい。ポリマー成分及び非ポリマー成分がバッチ式に徐々に添加される場合には、ポリマー成分及び／又は非ポリマー成分の一部が最初に添加され、次に、十分に混合された組成物が得られるまで、その後に添加される残りのポリマー成分及び非ポリマー成分と溶融混合される。補強剤が長い物理的形状（例えば、長いガラス繊維）を示す場合、延伸押出成形を使用して補強された組成物を調製してもよい。
【００５４】
物品
本発明は、上述した本発明の（コ）ポリアミド又は上述した本発明の（コ）ポリアミド組成物を含む物品にも関する。
【００５５】
ある実施形態によれば、本発明の組成物（Ｃ）の本発明の（コ）ポリアミドを含む物品は乾燥状態で提供され、これは物品の総重量に対して０．５重量％未満、又は０．２重量％未満の含水率を有する。
【００５６】
物品は、特には、例えば地中の圧力を上昇させるために坑井の中に挿入されるオイル及びガスの抽出で使用される破砕ボール（ｆｒａｃｋｉｎｇ  ｂａｌｌ、ｆａｃｔｕｒｉｎｇ  ｂａｌｌ、又はｆｒａｃ  ｂａｌｌ）であってもよい。これらは様々な条件に置かれ、特に高い温度及び圧力に耐える必要がある。破砕ボールは、地下層のゾーンにおける亀裂の形成方法において使用することができる。
【００５７】
本発明の（コ）ポリアミド又は（コ）ポリアミド組成物から製造される物品は、例えば吸収性縫合糸又は溶解性移植片として、医療分野で使用することもできる。
【００５８】
物品は、本発明の（コ）ポリアミド又は（コ）ポリアミド組成物から、例えば押出、射出成形、ブロー成形、回転成形、又は圧縮成形などの、熱可塑性樹脂に適した任意の方法によって成形することができる。
【００５９】
本発明の（コ）ポリアミド又は（コ）ポリアミド組成物から製造される物品は、３Ｄ印刷法（例えば熱溶解積層法）において使用される糸又はフィラメントの形態であってもよい。
【００６０】
（コ）ポリアミド、組成物（Ｃ）、及び物品の使用
本発明の（コ）ポリアミド又は（コ）ポリアミド組成物は、３Ｄ部品を印刷するための支持材料として使用することができる。支持材料は、３Ｄ印刷時に高温部品材料に必要とされるより高い運転条件で縦方向及び／又は横方向に支えるために必要とされる（例えばＰＥＥＫは約３６０〜４００℃の処理温度を必要とする）。３Ｄ印刷支持材料は高温耐性を示し、そのため高温運転条件下で軟化しない。支持材料は、水分に曝された際に、十分な膨潤及び変形が可能な吸水挙動も示す。高い運転温度での熱安定性及び印刷された部品から取り外すための十分な水への溶解性を示す本発明の（コ）ポリアミドは、３Ｄ印刷の取り外し可能な支持材料を作製するために使用される材料として特に適している。
【００６１】
本発明の（コ）ポリアミド又は（コ）ポリアミド組成物は、例えば、高い運転温度での耐熱性、及び例えば抽出後のプロセス中に必要とされる場合に溶解させるべき水の中への十分な溶解性を示す物品を作製するためなどの、オイル及びガスの抽出用途において使用することができる。
【００６２】
本発明の（コ）ポリアミド又は（コ）ポリアミド組成物は、例えば高分子繊維（例えばポリアミド繊維）又は炭素繊維を処理／被覆するためなどの、サイジング剤として使用することもできる。
【００６３】
本発明の（コ）ポリアミド又は（コ）ポリアミド組成物は、例えば糸又は埋め込み可能な物品の形態などの、例えば吸収性材料又は溶解性材料を作製するために、医療分野においても使用することができる。
【００６４】
参照により本明細書に組み込まれる特許、特許出願、及び刊行物のいずれかの開示が用語を不明瞭にさせ得る程度まで本出願の記載と矛盾する場合は、本記載が優先するものとする。
【実施例】
【００６５】
原材料
次式で示されるＪｅｆｆａｍｉｎｅ（登録商標）ＥＤＲ−１４８ポリエーテルアミン、２，２’−（エチレンジオキシ）ビス（エチルアミン）：
Ｈ２Ｎ−（ＣＨ２）２−Ｏ−（ＣＨ２）２−Ｏ−（ＣＨ２）２−ＮＨ２
次式で示されるＪｅｆｆａｍｉｎｅ（登録商標）ＥＤＲ−１７６ポリエーテルアミン、エチレングリコールビス（３−アミノプロピル）エーテル：
Ｈ２Ｎ−（ＣＨ２）３−Ｏ−（ＣＨ２）２−Ｏ−（ＣＨ２）３−ＮＨ２
次式で示されるＪｅｆｆａｍｉｎｅ（登録商標）Ｄ−２３０ポリエーテルアミン、ポリ（プロピレングリコール）ビス（２−アミノプロピルエーテル）：
2019511611.tif 000013
（式中、ｘは２．５である）。
テレフタル酸（Ｆｌｉｎｔ  Ｈｉｌｌｓ  Ｒｅｓｏｕｒｃｅｓ）
１，４−シクロヘキサンジカルボン酸（Ｅａｓｔｍａｎ  Ｃｈｅｍｉｃａｌ  Ｐｒｏｄｕｃｔｓ）
アジピン酸（Ｋｏｃｈ  Ｉｎｄｕｓｔｒｉｅｓ）
セバシン酸（Ａｌｄｒｉｃｈ  Ｃｈｅｍｉｃａｌ  Ｃｏｍｐａｎｙ）
イソフタル酸（Ｆｌｉｎｔ  Ｈｉｌｌｓ  Ｒｅｓｏｕｒｃｅｓ）
５−ヒドロキシイソフタル酸（Ａｌｄｒｉｃｈ  Ｃｈｅｍｉｃａｌ  Ｃｏｍｐａｎｙ）
５−スルホイソフタル酸、ナトリウム塩（Ａｌｄｒｉｃｈ  Ｃｈｅｍｉｃａｌ  Ｃｏｍｐａｎｙ）
５−スルホイソフタル酸、モノリチウム塩（Ａｌｄｒｉｃｈ  Ｃｈｅｍｉｃａｌ  Ｃｏｍｐａｎｙ）
【００６６】
（コ）ポリアミドの合成
全ての（コ）ポリアミドＣ１〜Ｃ３及び１〜８は、スターラーと、圧力調整バルブを装着した蒸留ラインと、を備えた電気加熱式反応器の中で同様のプロセスに従って合成した。組成物１については、反応器に９．０８ｇ（０．０５３モル）の１，４−シクロヘキサンジカルボン酸、７．８６ｇ（０．０５３モル）の２，２’−（エチレンジオキシ）ビス（エチルアミン）、０．００５２ｇのＨ３ＰＯ３、及び１１ｇの脱イオン水を入れた。反応器を密封し、圧力開放バルブを１７ｂａｒに設定し、反応混合物を２６０℃で４５分間加熱した。内部温度を３００℃まで上げながら圧力を大気圧まで徐々に低下させた。反応混合物を３００℃で１５分間保持し、次いで１時間以内に２００℃まで冷却し、その後室温まで冷却した。
【００６７】
組成物９は、ダブルヘリコンリボン攪拌機を備えたジャケット付きステンレス鋼製の反応器の中で製造し、Ｔｈｅｒｍｉｎｏｌ６６を循環させることによって加熱した。反応器に、１．８７６ｋｇ（１２．６６モル）の２，２’−（エチレンジオキシ）ビス（エチルアミン）、１．５２５ｋｇ（８．８５７モル）の１，４−シクロヘキサンジカルボン酸、０．５５５ｋｇ（３．７９８モル）のアジピン酸、及び１．７２６ｋｇの水を入れ、窒素でパージし、圧力開放バルブを１７ｂａｒに設定して２２０℃に加熱した。１７ｂａｒ及び２１３℃に到達した後、温度を１００分以内に２８０℃まで上昇させた。その後、圧力を大気圧まで低下させ、３５分かけて温度を２９５℃まで上昇させた。真空を１０分かけて導入し、次いで反応混合物を４００ｍｂａｒで２０分間保持した。ドライアイス上で冷却されているステンレス鋼製のトレーの上にポリマーを取り出して急冷することで、３．３ｋｇのポリマーを得た。固化したポリマーを粉砕し、９０℃で１６時間、真空下で乾燥させた。ポリマーを、ＤＳＭ  ＸＰｌｏｒｅ（登録商標）ミニコンパウンダー及び微細成形装置を使用してレオロジーディスクへと成形した。
【００６８】
試験
融点（Ｔｍ）
様々な（コ）ポリアミドの融点は、２０℃／分の加熱及び冷却速度を用いて、ＡＳＴＭ  Ｄ３４１８に従って示差走査熱量分析を使用して測定した。各ＤＳＣ試験について３回のスキャン：３３０℃までの最初の加熱、引き続き５０℃までの最初の冷却、引き続き３３０℃までの２回目の加熱；を使用した。Ｔｍは、融解の吸熱のピーク温度として２回目の加熱から決定した。本発明及び比較例の（コ）ポリアミドについての融点は表１及び２で一覧にされている。
【００６９】
溶解性試験
溶解性は、溶液の透明性によって、又は微粒子の懸濁液としての顕著なポリマー分散液によって示した。
【００７０】
溶解性試験は、３種類の溶媒：蒸留水、０．１ＭのＨ３ＰＯ４を添加した水、及び０．１ＭのＮａＯＨを添加した水；の中で行った。０．０５ｇのサンプルを、３種の溶媒のうちの１種１０ｍＬと共に、還流冷却管及び磁気撹拌子を備えたシンチレーションバイアルの中に入れた。室温で３０分間撹拌を行った後に、目視で検査した。その後、温度を１０℃上げてから目視検査を行った。これらの工程を、サンプルが完全に溶解する、又は加熱ブロック温度が１１０℃に到達するまで繰り返した。溶液が透明になるあるいは、微細な懸濁粒子で濁った場合に溶解が完了したとみなした。
【００７１】
結果
【００７２】
2019511611.tif 000014
【００７３】
2019511611.tif 000015
【００７４】
テレフタル酸とＥＤＲ−１４８から合成されたＣ１のポリアミドは、蒸留水中、大気圧下にて、１１０℃で、５ｇ／Ｌで１００％の溶解率を示したが、融点は２６０℃未満である。１，４−ＣＨＤＡとＥＤＲ−１７６から合成されたＣ２のポリアミドは、２６０℃未満の融点を示す。１，４−ＣＨＤＡとＤ−２３０から合成されたＣ３のポリアミドは、２６０℃よりも著しく低い融点を示し、また大気圧下にて、１１０℃で、５ｇ／Ｌで蒸留水中に不溶である。ポリアミドＣ１、Ｃ２、及びＣ３は、例えばオイル及びガス抽出プロセス（例えば破砕ボール）などの水分に曝された際に十分な膨潤又は変形を必要とする高温用途に適しておらず、又は三次元（３Ｄ）部品を印刷するために使用される支持材料として適していない。他方で、ポリアミド１〜９は、２６０℃より高い融点と、水（蒸留水、０．１ＭのＨ３ＰＯ４を添加した水、及び０．１ＭのＮａＯＨを添加した水）の中への１１０℃以下での十分な溶解性との両方を示す。実施例１及び７のポリアミドは、１１０℃で８０重量％溶解できた。実施例１〜９の全てのポリアミドは、前述の用途に良く適している。
【国際調査報告】
2019511611.tif 000019
2019511611.tif 000020
2019511611.tif 000021